(57)【要約】【課題】より薄い磁性天板を提供することによって、コイル部品のさらなる低背化を実現する。【解決手段】巻芯部２１及びその両端に設けられた鍔部２２，２３を有するドラムコア２０と、巻芯部２１に巻回されたワイヤＷと、鍔部２２，２３にそれぞれ設けられワイヤＷの端部が継線される端子電極Ｅ１〜Ｅ４と、鍔部２２，２３に固定され、扁平形状を有する金属軟磁性粉をバインダ樹脂に混合してなる磁性粉含有樹脂からなる磁性天板３０とを備える。本発明によれば、磁性粉として扁平形状を有する金属軟磁性粉を用いていることから、磁性天板の厚みを従来よりも薄くした場合であっても、高い磁気特性とシールド効果を確保することができる。これにより、コイル部品のさらなる低背化を実現することが可能となる。【選択図】図１
2017143121.tif 000002
【特許請求の範囲】
【請求項１】
巻芯部及び前記巻芯部の両端に設けられた第１及び第２の鍔部を有するドラムコアと、
前記巻芯部に巻回されたワイヤと、
前記第１及び第２の鍔部にそれぞれ設けられ、前記ワイヤの端部が継線される端子電極と、
前記第１及び第２の鍔部に固定され、扁平形状を有する金属軟磁性粉をバインダ樹脂に混合してなる磁性粉含有樹脂からなる磁性天板と、を備えることを特徴とするコイル部品。
【請求項２】
前記磁性天板は、厚み方向から見て前記金属軟磁性粉が存在する領域の割合は、厚み方向から見た全体面積の８０％以上であることを特徴とする請求項１に記載のコイル部品。
【請求項３】
前記磁性天板は、前記全体面積の１０％の割合を占める外周領域と、前記外周領域に囲まれた中央領域を含み、前記中央領域のうち、厚み方向から見て前記金属軟磁性粉が存在する領域の割合は、前記中央領域の面積の９５％以上であることを特徴とする請求項２に記載のコイル部品。
【発明の詳細な説明】
【技術分野】
【０００１】
本発明はコイル部品に関し、特に、ドラムコアを用いたコイル部品に関する。
【背景技術】
【０００２】
ドラムコアを用いたコイル部品は、トロイダルコアを用いたコイル部品とは異なり、プリント基板上に表面実装が可能であることから、スマートフォンなどの携帯型電子機器に広く使用されている。また、ドラムコアを用いたコイル部品は低背であることから、携帯型電子機器の薄型化にも寄与する。
【０００３】
しかしながら、近年においては、携帯型電子機器にさらなる薄型化が求められており、これを実現するためドラムコアを用いたコイル部品にもさらなる低背化が求められている。コイル部品を低背化する方法の一つとして、通常はドラムコアに接着される磁性天板を削除するという方法が考えられるが、この場合、磁束の漏れが多くなることから、アンテナなど他の回路に悪影響を与えるおそれがあった。一方、フェライトからなる磁性天板は脆いことから、その厚みを薄くすると強度が不足し、実装時や実使用時に破損するおそれがある。
【０００４】
このような問題を解決するためには、磁性天板の材料としてフェライトではなく可撓性を有する磁性粉含有樹脂を用いればよい。磁性粉含有樹脂は薄くしてもある程度の強度が保たれることから、磁性天板の材料として磁性粉含有樹脂を用いれば、低背化を実現しつつ、磁束の漏れを抑制することが可能となる。磁性天板の材料として磁性粉含有樹脂を用いた例としては、特許文献１及び２に記載されたコイル部品が挙げられる。
【先行技術文献】
【特許文献】
【０００５】
【特許文献１】特開平９−２１９３１８号公報
【特許文献２】特開２００４−３６３１７８号公報
【発明の概要】
【発明が解決しようとする課題】
【０００６】
磁性粉含有樹脂は、バインダ樹脂に磁性粉を混合した混合溶液をベースフィルムなどの基材に塗布することによって作製することができる。しかしながら、一般的な磁性粉は球形またはこれに近い形状を有しているため、十分な磁気特性を得るためにはある程度の厚みが必要となる。このため、磁性粉含有樹脂からなる磁性天板の厚みを大幅に薄くすることは困難であり、十分な低背化を達成することは難しかった。
【０００７】
したがって、本発明は、より薄い磁性天板を提供することによって、コイル部品のさらなる低背化を実現することを目的とする。
【課題を解決するための手段】
【０００８】
本発明によるコイル部品は、巻芯部及び前記巻芯部の両端に設けられた第１及び第２の鍔部を有するドラムコアと、前記巻芯部に巻回されたワイヤと、前記第１及び第２の鍔部にそれぞれ設けられ、前記ワイヤの端部が継線される端子電極と、前記第１及び第２の鍔部に固定され、扁平形状を有する金属軟磁性粉をバインダ樹脂に混合してなる磁性粉含有樹脂からなる磁性天板と、を備えることを特徴とする。
【０００９】
本発明によれば、磁性粉として扁平形状を有する金属軟磁性粉を用いていることから、磁性天板の厚みを従来よりも薄くした場合であっても、高い磁気特性を確保とシールド効果を確保することができる。これにより、コイル部品のさらなる低背化を実現することが可能となる。
【００１０】
本発明において、前記磁性天板は、厚み方向から見て前記金属軟磁性粉が存在する領域の割合は、厚み方向から見た全体面積の８０％以上であることが好ましい。これによれば、磁性天板を薄くした場合であっても、磁束の漏れを十分に抑制することが可能となる。
【００１１】
この場合、磁性天板は、前記全体面積の１０％の割合を占める外周領域と、前記外周領域に囲まれた中央領域を含み、前記中央領域のうち、厚み方向から見て前記金属軟磁性粉が存在する領域の割合は、前記中央領域の面積の９５％以上であることがより好ましい。磁性天板の外周領域は、主に加工時において金属軟磁性粉の脱落が発生するため、金属軟磁性粉の存在割合が低下する傾向があるが、この場合であっても、中央領域の９５％以上が金属軟磁性粉で覆われていれば、磁束の漏れを十分に抑制することが可能となる。
【発明の効果】
【００１２】
本発明によれば、磁性天板を従来よりも薄くしても高い磁気特性を確保することができることから、コイル部品のさらなる低背化を実現することが可能となる。
【図面の簡単な説明】
【００１３】
【図１】図１は、本発明の好ましい実施形態によるコイル部品１０の上面を斜め方向から見た斜視図である。
【図２】図２は、コイル部品１０を実装面から見た平面図である。
【図３】図３は、磁性天板３０の構造を説明するための模式的な断面図である。
【図４】図４は、磁性天板３０に含まれる金属軟磁性粉３５の形状を説明するための模式図である。
【図５】図５は、磁性天板３０をｚ方向から見た透過図である。
【図６】図６は、磁性天板３０の外周領域３０Ａと中央領域３０Ｂを説明するための平面図である。
【図７】図７は、ベースフィルムＦの表面に磁性粉含有樹脂Ｒが塗布されたシートＳを作製する方法を説明するための模式図である。
【図８】図８は、コイル部品１０の製造方法を説明するための工程図である。
【発明を実施するための形態】
【００１４】
以下、添付図面を参照しながら、本発明の好ましい実施形態について詳細に説明する。
【００１５】
図１及び図２は、本発明の好ましい実施形態によるコイル部品１０の外観を示す図であり、図１は上面を斜め方向から見た斜視図、図２は実装面から見た平面図である。
【００１６】
図１及び図２に示すように、本実施形態によるコイル部品１０は、ドラムコア２０及び磁性天板３０を備えている。ドラムコア２０は、ｘ方向を軸方向とする巻芯部２１と、巻芯部２１のｘ方向における両端に設けられた第１及び第２の鍔部２２，２３とを有する。ドラムコア２０はフェライトなど透磁率の高いセラミック材料からなり、巻芯部２１と鍔部２２，２３が一体化された構成を有している。
【００１７】
巻芯部２１には２本のワイヤＷが巻回されており、これらワイヤＷの両端は鍔部２２，２３に設けられた端子電極Ｅ１〜Ｅ４に継線されている。本実施形態においては、一方の鍔部２２に端子電極Ｅ１，Ｅ２が形成され、他方の鍔部２３に端子電極Ｅ３，Ｅ４が形成されている。端子電極Ｅ１〜Ｅ４は、実装面を構成する鍔部２２，２３のｘｙ面と、実装面とは反対側に位置し上面を構成する鍔部２２，２３のｘｙ面と、外側面を構成する鍔部２２，２３のｙｚ面に連続的に形成されている。本実施形態においては、鍔部２２，２３の上面に設けられた端子電極Ｅ１〜Ｅ４にワイヤＷが継線されているが、鍔部２２，２３の実装面に設けられた端子電極Ｅ１〜Ｅ４にワイヤＷを継線しても構わない。この場合、鍔部２２，２３の上面に端子電極Ｅ１〜Ｅ４を設ける必要はない。
【００１８】
本実施形態によるコイル部品１０の用途については特に限定されず、インダクタンス用の汎用コイル部品であっても構わないし、特定の用途、例えば、コモンモードフィルタ用、パルストランス用、バルントランス用などのコイル部品であっても構わない。したがって、巻芯部２１に巻回されるワイヤＷの本数、巻回数、巻回方向、巻回方法などについては特に限定されるものではない。コイル部品１０のサイズについても特に限定されないが、ｘ方向における長さは１．６ｍｍ程度、ｙ方向における幅は１．０ｍｍ程度、ｚ方向における高さは０．５５ｍｍ〜０．６５ｍｍ程度である。
【００１９】
図１に示すように、鍔部２２，２３の上面を構成するｘｙ面には、接着剤４０を介して磁性天板３０が固定されている。磁性天板３０は、扁平形状を有する金属軟磁性粉をバインダ樹脂に混合してなる磁性粉含有樹脂からなり、通常の樹脂よりも高い透磁率を有している。そして、磁性天板３０は、巻芯部２１を跨ぐようにして鍔部２２，２３の上面に固定されていることから、ドラムコア２０及び磁性天板３０によって閉磁路が構成される。このため、樹脂のみからなる天板を用いた場合と比べて磁束の漏れが少なくなり、他の回路、例えばアンテナ回路などへの磁気的な影響を低減することが可能となる。また、磁性天板３０は、プリント基板への実装時において、ハンドリング用の吸着面としても利用される。
【００２０】
上記の通り、磁性天板３０を構成する磁性粉含有樹脂は、扁平形状を有する金属軟磁性粉をバインダ樹脂に混合してなるものである。このうち、バインダ樹脂は、アクリル酸エステル共重合体を主鎖とし、且つ、ウレタン結合による架橋構造を含むことが好ましい。一方、金属軟磁性粉は扁平形状を有し、その主平面がｘｙ面を成すようバインダ樹脂に混合される。換言すれば、扁平形状を有する金属軟磁性粉の厚み方向がｚ方向となるよう、バインダ樹脂に混合される。これによれば、磁性天板３０の厚みを薄くしても、磁性天板３０を通る磁束の方向であるｘ方向における透磁率が高められるとともに、扁平形状を有する金属軟磁性粉が電磁シールドとしても機能する。
【００２１】
図３は、磁性天板３０の構造を説明するための模式的な断面図である。
【００２２】
図３に示すように、磁性天板３０は、鍔部２２，２３に接着される下面３１と、下面３１とは反対側に位置する上面３２とを有する。磁性天板３０の内層部においては、バインダ樹脂３４内に扁平形状を有する金属軟磁性粉３５がほぼ均一に分布している。金属軟磁性粉３５は厚み方向がｚ方向である扁平形状を有しているため、いくつかの金属軟磁性粉３５がｚ方向に重なる。このため、磁性天板３０の厚みを薄くしても、ｚ方向から見た全体面積のほぼ全てが金属軟磁性粉３５で覆われることになる。
【００２３】
図４は、磁性天板３０に含まれる金属軟磁性粉３５の形状を説明するための模式図である。
【００２４】
図４に示すように、金属軟磁性粉３５はｘｙ方向に扁平した形状を有している。図４に示す金属軟磁性粉３５は、ｘ方向を長手方向とする形状を有しているが、金属軟磁性粉３５の形状がこれに限定されるものではない。このように、金属軟磁性粉３５としてｘｙ方向に扁平した金属軟磁性粉を用いれば、磁性天板３０を通る磁束の方向であるｘ方向に高い透磁率を得ることができる。
【００２５】
図５は、磁性天板３０をｚ方向から見た透過図であり、金属軟磁性粉３５が存在しない部分を黒く塗りつぶしてある。
【００２６】
図５に示すように、磁性天板３０をｚ方向から透過的に見ると、全体面積のほぼ全てが金属軟磁性粉３５で覆われていることが分かる。但し、バインダ樹脂中における金属軟磁性粉３５の位置はランダムであることから、磁性天板３０の厚みや金属軟磁性粉３５の密度によっては、ｚ方向から見て金属軟磁性粉３５が存在しない領域（図５に示す黒い領域）が僅かに存在しうる。この場合であっても、ｚ方向から見て金属軟磁性粉３５が存在する領域の割合が全体面積の８０％以上であれば、十分な磁気特性とシールド効果を確保することができる。
【００２７】
磁性天板３０中における金属軟磁性粉３５の密度は、平面位置によって変化することがある。例えば、図６に示すように、磁性天板３０の外周端から所定の距離範囲に属し、全体面積の１０％の割合を占める領域を外周領域３０Ａと定義し、外周領域３０Ａに囲まれた領域を中央領域３０Ｂと定義した場合、外周領域３０Ａにおける金属軟磁性粉３５の密度は、中央領域３０Ｂにおける金属軟磁性粉３５の密度よりも低くなることがある。これは、主に加工時において金属軟磁性粉３５の一部が磁性天板３０の外周領域３０Ａから脱落するためである。このような金属軟磁性粉３５の偏在により、ｚ方向から見て金属軟磁性粉３５が存在する領域の割合が低下することがあるが、このような場合であっても、中央領域３０Ｂの９５％以上が金属軟磁性粉で覆われていれば、十分な磁気特性とシールド効果を確保することができる。
【００２８】
特に限定されるものではないが、磁性天板３０のｚ方向における厚さは１００μｍ以下であることが好ましく、７５μｍ以下であることがより好ましく、６０μｍ程度であることが特に好ましい。磁性天板３０の厚さを１００μｍ以下とすれば、コイル部品１０全体のｚ方向における高さを低背化することが可能となる。磁性天板の厚みを１００μｍ以下まで薄くした場合、フェライトを用いると強度不足によって破損が生じるおそれがあるが、バインダ樹脂３４に扁平な金属軟磁性粉３５を混合させた磁性天板３０を用いれば、厚みを１００μｍ以下まで薄くしても破損などが生じることがない。また、厚みを１００μｍ以下まで薄くしても、球形またはこれに近い形状を有する磁性粉を用いた場合と比べて高い磁気特性を確保することも可能となる。磁性天板３０の厚さの下限については特に限定されないが、３０μｍ以上であることが好ましい。これは、磁性天板３０の厚みを３０μｍ未満まで薄くすると、強度が不足するとともに、十分な磁気特性を確保することが困難となるからである。磁束の漏れを十分に抑制するためには、磁性天板３０の透磁率は３０以上であることが好ましい。
【００２９】
磁性天板３０に用いるバインダ樹脂には、所定の可撓性、耐熱性及び強度が求められる。可撓性及び強度が必要である理由は、磁性天板３０の厚さを例えば１００μｍ以下まで薄くした場合であっても破損を生じさせないためであり、耐熱性が必要である理由は、リフロー時に変形などを生じさせないためである。したがって、強度が高くても可撓性の低い材料や、可撓性が高くても耐熱性の低い材料は適切ではない。リフロー温度は２６０℃程度であることから、少なくとも、当該温度において変形が生じないバインダ樹脂を用いる必要がある。
【００３０】
これらの点を考慮し、本実施形態においては、アクリル酸エステル共重合体を主鎖とし、且つ、ウレタン結合による架橋構造を含むバインダ樹脂を用いている。組成については特に限定されないが、アクリル酸エステル共重合体は、少なくともアクリル酸エチルの共重合構造及びアクリル酸ブチルの共重合構造を含むことが好ましい。これは、アクリル酸エチルの共重合構造によって高い強度を確保しつつ、アクリル酸ブチルの共重合構造によって可撓性を付加するためである。また、アクリル酸エステル共重合体は、アクリロニトリルの共重合構造をさらに含むことが好ましい。これは、アクリロニトリルの共重合構造を含むことによって耐熱性及び強度が高められるからである。
【００３１】
磁性天板３０は、次の方法によって作製することが可能である。まず、官能基として水酸基またはカルボキシル基を有するアクリル酸エチル、アクリル酸ブチル及びアクリロニトリルを主モノマーとする溶質をメチルエチルケトンなどの有機溶媒に溶かしたバインダ溶液を用意し、このバインダ溶液に扁平な金属軟磁性粉及び硬化剤を混合して混合溶液を調製する。硬化剤としては、イソシアネートを使用することが好ましい。イソシアネートとしては、例えば芳香族イソシアネートやトリアジン環を構造中に含むイソシアネート等を用いることが好ましく、１分子中に複数のイソシアネート基を有していることがより好ましい。これにより、アクリル酸エステル共重合体が官能基として有する水酸基またはカルボキシル基とイソシアネートが反応して架橋構造が形成される。また、磁性粉以外のフィラー、例えばとしてタルク、マイカ等をさらに混合させても構わない。
【００３２】
次に、図７に示すように、上記の混合溶液をベースフィルムＦに塗布し、加熱して混合溶液中の溶剤の乾燥及びバインダ樹脂の硬化を行いながらロールで巻き取る。混合溶液をベースフィルムＦに塗布する際に磁場を印加することによって磁性粉を所定方向に配向させてもよい。これにより、ベースフィルムＦの表面に磁性粉含有樹脂Ｒが塗布されたシートＳが得られる。ベースフィルムＦとしては、ＰＥＴフィルムを用いることができる。ここで、硬化後の磁性粉含有樹脂における磁性粉の含有比率は５０〜９０重量％であることが好ましい。磁性粉の含有比率が５０重量％未満であると十分な透磁率が得られず、９０重量％を超えると、磁性天板３０の切断面から磁性粉が脱落するおそれが高まるからである。このような塗布方法を用いれば、扁平な金属軟磁性粉の主平面は、自然にベースフィルムＦの主面と平行となる。
【００３３】
次に、図８（ａ）に示すように金型によってシートＳを磁性天板３０の平面形状に型抜きする。次に、図８（ｂ）に示すように型抜きされた部分にエポキシ系の接着剤４０を塗布した後、図８（ｃ）に示すようにワイヤＷが巻回されたドラムコア２０を接着する。そして、磁性天板３０が接着されたドラムコア２０をシート本体から分離し、ベースフィルムＦ１を剥離すれば、本実施形態によるコイル部品１０が完成する。
【００３４】
以上説明したように、本実施形態によるコイル部品１０は、磁性天板３０の材料として扁平形状を有する金属軟磁性粉３５をバインダ樹脂に混合してなる磁性粉含有樹脂を用いていることから、磁性天板３０の厚みを薄くした場合であっても、高い磁気特性とシールド効果を確保することが可能となる。
【００３５】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【符号の説明】
【００３６】
１０      コイル部品
２０      ドラムコア
２１      巻芯部
２２，２３    鍔部
３０      磁性天板
３０Ａ    外周領域
３０Ｂ    中央領域
３１      磁性天板の下面
３２      磁性天板の上面
３４      バインダ樹脂
３５      金属軟磁性粉
４０      接着剤
Ｅ１〜Ｅ４    端子電極
Ｆ        ベースフィルム
Ｒ        磁性粉含有樹脂
Ｓ        シート
Ｗ        ワイヤ
【図１】
2017143121.tif 000003
【図２】
2017143121.tif 000004
【図３】
2017143121.tif 000005
【図４】
2017143121.tif 000006
【図５】
2017143121.tif 000007
【図６】
2017143121.tif 000008
【図７】
2017143121.tif 000009
【図８】
2017143121.tif 000010